(57)【要約】【課題】  酸化チタンの固定に要する作業を軽減し、塗布むらを発生させずに酸化チタンの使用量を低減し、塗布に要するコストを最小限に抑えることのできる室内環境浄化方法を提供する。【解決手段】  光触媒としての酸化チタンの微粒子を含有する水溶液を、室内に噴霧することにより、室内全域を酸化チタンの微粒子で被覆する。この際、酸化チタンの微粒子の粒径を５ｎｍ〜２０ｎｍ、酸化チタン水溶液を噴霧する際の噴霧粒子径を１μｍ〜２０μｍとすることが好ましい。これによって、住宅、事務所自動車等の車両の内部でのたばこの脂、油汚れを防止したり、生ごみ、汚物等による悪臭を除去し、病院、老人ケアホーム等において院内感染を防止し、飲食店、食品加工工場での抗菌、防かび、空気浄化等を行うことができる。塗布量も５〜１０ｇ／ｍ2で済み、酸化チタンの使用量を低減し、塗布に要するコストを最小限に抑えることが可能となる。【特許請求の範囲】
【請求項１】
酸化チタンの微粒子を含有する水溶液を、室内に噴霧することにより、該室内全域を前記酸化チタンの微粒子で被覆することを特徴とする室内環境浄化方法。
【請求項２】
前記酸化チタンの微粒子の粒径が、５ｎｍ以上、２０ｎｍ以下であることを特徴とする請求項１に記載の室内環境浄化方法。
【請求項３】
前記酸化チタン水溶液を噴霧する際の噴霧粒子径が、１μｍ以上、２０μｍ以下であることを特徴とする請求項１または２に記載の室内環境浄化方法。
【請求項４】
前記室内が、住宅、事務所、病院、飲食店、老人ケアホーム、食品加工工場、車両の内部を含むことを特徴とする請求項１、２または３に記載の室内環境浄化方法。
【発明の詳細な説明】
【技術分野】
【０００１】
本発明は、室内環境浄化方法に関し、特に、光触媒としての酸化チタンを利用した室内環境浄化方法に関する。
【背景技術】
【０００２】
光触媒としての酸化チタンは、太陽や蛍光灯に含まれる紫外線によって酸化作用を生じ、有害物質を分解することができる等種々の環境浄化機能を備える。この酸化チタンは、それ自体では、基材に固定化する能力を備えないため、従来、酸化チタンの粉末を有機溶剤等のバインダーで固定していたが、液化によって酸化チタン分子そのものに固定化能力を持たせ、従来必要であったバインダーを不要としている（例えば、特許文献１参照）。そして、この酸化チタンを室内の壁面等に塗布する際には、エアガン等を使用して、水溶性の酸化チタンを壁面に吹き付け、乾燥、硬化させて固定していた。
【０００３】
【特許文献１】特許第２８７５９９３号参照
【発明の開示】
【発明が解決しようとする課題】
【０００４】
しかし、酸化チタンを室内の壁面に塗布するにあたって、エアガン等を使用して、水溶性の酸化チタンを壁面の全面に吹き付けるには、吹き付け作業が必要となるだけでなく、室内の家具等の備品を一旦室外に移動させ、酸化チタンを吹きつけ後、備品を室内に戻し入れる必要があり、作業が煩雑であった。
【０００５】
また、エアガン等で吹き付けると、塗布むらが生じやすく、壁面の全面に漏れなく吹き付けると、大量の酸化チタンを必要とし、塗布に要するコストが高騰するという問題もあった。
【０００６】
そこで、本発明は、上記従来の技術における問題点に鑑みてなされたものであって、室内全域を酸化チタンの微粒子で被覆するにあたって、酸化チタンの固定に要する作業を軽減し、塗布むらを発生させることなく、酸化チタンの使用量を低減し、塗布に要するコストを最小限に抑えることのできる室内環境浄化方法を提供することを目的とする。
【課題を解決するための手段】
【０００７】
上記目的を達成するため、本発明は、室内環境浄化方法であって、酸化チタンの微粒子を含有する酸化チタン水溶液を、室内に噴霧することにより、該室内全域を前記酸化チタンの微粒子で被覆することを特徴とする。
【０００８】
そして、本発明によれば、室内に酸化チタン水溶液を噴霧することにより、室内全域を酸化チタンの微粒子で被覆することができるため、従来のようにエアガン等を使用して吹き付け作業を行う必要がなく、室内の備品を移動させる必要がないため、酸化チタンの固定に要する作業を大幅に軽減することができる。また、従来のエアガンを使用した場合には、２０〜３０ｇ／ｍ2の割合で塗布していたが、本発明によれば、塗布むらが発生しないため、５〜１０ｇ／ｍ2の塗布量で済み、酸化チタンの使用量を低減し、塗布に要するコストを最小限に抑えることが可能となる。
【０００９】
上記室内環境浄化方法において、前記酸化チタンの微粒子の粒径が、５ｍ以上、２０ｎｍ以下であることが好ましい。酸化チタンの微粒子の粒径を５ｎｍ未満とすることは、酸化チタンの微粒子の細径化による効果よりも、微粒子に粉砕するためのエネルギーが過大となって好ましくなく、２０ｎｍを越えると、酸化チタンの微粒子による環境浄化機能が低下するため好ましくない。
【００１０】
また、酸化チタン水溶液を噴霧する際の噴霧粒子径を、１μｍ以上、２０μｍ以下とすることにより、噴霧粒子を室内全域に行き渡らせることができ、この範囲の粒子径であれば、既存の噴霧器によって噴霧を行うことができる。
【００１１】
上記のようにして室内全域を酸化チタンの微粒子で被覆することにより、住宅、事務所自動車等の車両の内部において、たばこの脂による汚れ及び油汚れを防止し、シックハウス対策が可能となり、生ごみ、汚物等による悪臭を除去し、病院、老人ケアホーム等において院内感染を防止し、飲食店、食品加工工場における抗菌、防かび、空気浄化等を行うことができる。
【発明の効果】
【００１２】
以上説明したように、本発明によれば、室内全域を酸化チタンの微粒子で被覆する際に、酸化チタンの固定に要する作業を軽減し、酸化チタンの使用量を低減し、塗布に要するコストを最小限に抑えることのできる室内環境浄化方法を提供することができる。
【発明を実施するための最良の形態】
【００１３】
本発明にかかる室内環境浄化方法は、酸化チタンの微粒子を含有する酸化チタン水溶液を、室内に噴霧することにより、該室内全域を前記酸化チタンの微粒子で被覆するものである。
【００１４】
この室内環境浄化方法を実施するにあたって、まず、酸化チタンの水溶液を作製する。この水溶液は、例えば、上述の特許文献１に記載の方法によって作製することができる。
【００１５】
次に、噴霧器（例えば、サンデン株式会社製ｎａｎｏ−ｊｅｔ（商品名））を室内に置き、酸化チタンの微粒子を含有する酸化チタン水溶液を噴霧する。この際、噴霧粒子径を、１μｍ〜２０μｍとすることにより、噴霧粒子が室内に霧状に浮遊し、所定の時間が経過後、周囲をぬらさずに、室内の隅々まで酸化チタンで被覆することができる。噴霧する酸化チタンの微粒子の粒径は、酸化チタンの微粒子による環境浄化機能と微粉砕に要するエネルギーとを考慮して５ｎｍ〜２０ｎｍとする。ここで、酸化チタンの塗布厚さは、１μｍ程度とする。塗布厚さを１μｍ以上としても光触媒としての効果はそれ以上発揮されないためである。
【００１６】
上述のようにして室内全域を酸化チタンの微粒子で被覆することにより、種々の環境浄化作用を発揮させることができる。例えば、上記のようにして室内全域を酸化チタンの微粒子で被覆することにより、住宅においては、台所、換気扇等の汚れを防止したり、たばこの脂を防止することができる。また、酸化チタンの消臭・防臭作用により、住宅や事務所等において、便所でのアンモニアの分解、老人ケアホーム等における消臭等、自動車等の車両の内装材の消臭、ペット店、動物園等における消臭に利用することができる。さらに、酸化チタンの抗菌作用を利用して、病院、老人ケアホーム等において院内感染を防止したり、飲食店、食品加工工場等における抗菌、防かびを行うこともできる。また、酸化チタンの空気浄化作用を利用して、シックハウス等におけるホルムアルデヒド、揮発
性有機化合物の分解を行うことができる。
【００１７】
尚、上記実施の形態においては、酸化チタン水溶液を作製した際の酸化チタンの微粒子の粒径を、５ｍ以上、２０ｎｍ以下とし、酸化チタン水溶液を噴霧する際の噴霧粒子径を、１μｍ以上、２０μｍとしたが、酸化チタン水溶液を、室内に噴霧することにより、室内全域を酸化チタンの微粒子で被覆することができるのであれば、これらの数値範囲に限定されることはない。また、環境浄化の対象となる場所についても、上記住宅、事務所等に限らず、酸化チタンの微粒子で被覆することができる場所であれば、本発明を適用することができることはもちろんである。
【実施例】
【００１８】
１３平方メートルの広さの事務所の一室を酸化チタンを用いて室内の環境浄化をするにあたって、まず、特許文献１に記載の方法によって酸化チタン水溶液を作製した。ここで、この水溶液に含まれる酸化チタン微粒子の粒径を、８μｍ〜１２μｍに調整した。
【００１９】
次に、この酸化チタン水溶液を、サンデン株式会社製ｎａｎｏ−ｊｅｔ（商品名）を用いて、ノズルから約８０℃の噴霧液を約２０気圧で室内に噴霧した。この時の噴霧粒子径は、同社が別途行った試験結果により、１μｍ〜５μｍ程度と推定される。その結果、噴霧粒子は、室内を霧状に漂い、約５０分経過後、噴霧粒子による霧が消失した。
【００２０】
そして、この部屋の床面、側面（４側面）、天井面に貼付して資料による、酸化チタンの有機物分解テストを行った結果、室内全域が酸化チタンによっての微粒子で被覆されていることが確認された。